FR 2672886 A1 19920821 FR 9102067 A 19910219 La présente invention concerne: - un catalyseur comprenant une zéolithe de structure MFI, synthétisée en milieu fluorure en l'absence d'agents organiques, contenant du silicium, de l'aluminium et du gallium, et, - l'utilisation de ce catalyseur dans les réactions d'aromatisation des coupes légères contenant 5 à 7 atomes de carbone par molécule en présence ou non d'oléfines. La zéolithe BIBI, sous forme hydrogène, utilisée dans la présente invention est issue de la zéolithe MFI décrite et revendiquée dans la demande de brevet français nO 90/16529, et est caractérisée par: (a) La formule générale approchée suivante: M+=+y) (Si(96 +y)) AI, Gay 0192) (+) où M représente un cation alcalin et/ou un cation ammonium et/ou un proton, x est un nombre compris entre 0 et 24, y est un nombre compris entre 0 et 24, (x + v) est un nombre compris entre 0,64 et 24 et de préférence entre 1,88 et 19,2. (b) Un diagramme de diffraction des rayons X de sa forme ammonium représenté dans le tableau I de la demande de brevet français n 90/16529, ledit tableau 1 étant repris ci-après, et (c) Une teneur en fluor de sa forme ammonium comprise entre 0,01 et 2,0 % en poids, de préférence entre 0,02 et 1 % en poids. Ladite zéolithe ayant été en outre synthétisée en milieu fluorure et en absence de composés organiques. TABLEAU I dhld (A) I/Io 11,14 66 9,99 43 9,72 18 7,44 7 6,71 11 6,37 11 5,99 17 5,70 13 5,58 17 5,38 6 5,14 6 4,98 11 4,62 9 4,37 16 4,27 13 4,10 11 4,01 14 3,86 100 3,82 94 3,75 62 3,73 66 3,65 33 3,60 10 3,49 13 3,45 14 3,36 13 3,32 17 3,05 16 2,98 21 2,95 10 L'identification des zéolithes de type MFI, suivant l'invention décrite dans la demande de brevet français nO 90/16529 peut se faire de manière aisée à partir du diagramme de diffraction des rayons X de leur forme ammonium. Ce diagramme de diffraction peut être obtenu à l'aide d'un diffractomètre en utilisant la méthode classique des poudres avec le rayonnement K, du cuivre. Un étalon interne permet de déterminer précisément les valeurs des angles 2 6 associées aux pics de diffraction. Les différentes distances interréticulaires dhkl, caractéristiques de l'échantillon, sont calculées à partir de la relation de Bragg. L'estimation de l'erreur de mesure n (dhld) sur dhld se calcule en fonction de l'erreur absolue A (2 6) affectée à la mesure de 2 6 par la relation de Bragg. En présence d'un étalon interne, cette erreur est minimisée et prise couramment égale à i 0,050. L'intensité relative I/Io affectée à chaque valeur de dhkl est estimée à partir de la hauteur du pic de diffraction correspondant. Le tableau 1 représente le diagramme de diffraction des rayons X caractéristique de la forme ammonium de la zéolithe de type MFI selon la demande de brevet français nO 90/16529. Dans la colonne des dhkl on a représenté les valeurs extrêmes que peuvent prendre les différentes distances interréticulaires dhkl- Chacune de ces valeurs doit être affectée de l'erreur de mesure généralement comprise entre zt 0,07 et j 0,02 suivant la valeur de 2 6 (dhld est exprimée en Angströms, 1 A= 10-10 m). La zéolithe MFI forme hydrogène selon l'invention, synthétisée en milieu fluorure, a été préparée selqn le procédé décrit et revendiqué dans la demande de brevet français nO 90/16529, procédé dont une description partielle est reprise ci-dessous à titre de référence (a) on forme un mélange réactionnel en solution ayant un pH inférieur à environ 9 et comprenant de l'eau, au moins une source de silice, au moins une source d'aluminium, au moins une source de gallium, au moins une source d'agent mobilisateur contenant des ions fluo rures (F-), au moins une source de cations alcalins (notés A+), les dits cations alcalins étant de préférence des cations sodium (Na+), éventuellement au moins une source de cations ammonium (NH+4), ledit mélange réactionnel ayant une composition, en termes de rap port molaire, comprise dans les intervalles de valeurs suivants Si/(Al+Ga) : 7 - 60, de préférence 14 - 50, F-/Si : 0,1 - 10, de préférence 0,1 - 8, H2O/Si :5-25, de préférence 10-25, A+/Si : 0,1 - 10 de préférence 0,1 - 8, A+/(A+ + NH+4) : 0,1 - 1, de préférence 0,3 - 1. (b) on maintient ledit mélange réactionnel à une température de chauffage comprise entre 900C et 3000C, de préférence entre 1300C et 2500C jusqu'à ce que l'on obtienne un composé cristallin. La présente invention concerne un catalyseur qui contient une zéolithe MFI, préparée selon l'invention de la demande de brevet français nO 90/16529, et dont la formule chimique approchée, après les étapes (a) et (b) décrites ci-dessus de sa synthèse, est la suivante: M(+x+y)(Si(96-(x+y))AlxGayol92)(X+Y), où M représente un cation alcalin et/ou un cation ammonium et/ou un proton, x est un nombre compris entre 0 et 13,7, y est un nombre compris entre 0 et 13,7, + y) est un nombre compris entre 0,19 et 13,7. Dans le but d'utiliser cette zéolithe MFI, préparée selon l'invention de la de mande de brevet français nO 90/16529, dans la présente invention, on effectue un ou plusieurs échanges d'ions avec les cations NH4+ afin de pouvoir obtenir la forme protonée HMFI par calcination sous air à une température supérieure à 3500 C, de préférence à 4500 C. La zéolithe MFI peut éventuellement être soumise, après l'étape de calcination de sa forme ammonium, à un traitement de défluoration, partiel ou total, par NH40H, consistant à traiter ladite zéolithe dans une solution d'hydroxyde d'ammonium à des températures comprises par exemple entre la température ambiante (150C à 250 C) et 1500C (traitement sous pression). Les différentes caractéristiques des zéolithes MFI sont mesurées par les méthodes ci-après (a) Les rapports atomiques Si/Al globaux sont déteminés par analyse fluorescence X. (b) La teneur en fluor est déterminée par dosage à l'aide d'une électrode spécifique. (c) La cristallinité est évaluée par examen du spectre de diffraction des rayons X. La zéolithe MFI peut également être soumise à un traitement de désalumination. ll existe diverses méthodes d'obtention de la zéolithe MFI désaluminée ; de manière préférée, la zéolithe MFI forme ammonium ou hydrogène est ainsi soumise à l'un des deux traitements suivants 1. La zéolithe MFI est soumise à un traitement thermique en présence de vapeur d'eau, qui peut être effectué par la technique du self-steaming (calcination en atmosphère confinée). La température est habituellement comprise entre 300 et 8000C et, de préférence, entre 400 et 7000C, pendant un temps habituellement supérieur à 20 minutes. L'atmosphère de calci nation contient au moins 1 % et, de préférence, au moins 5 % de vapeur d'eau. Dans le cas du self-steaming, l'atmosphère est constituée essen tiellement d'eau et d'ammoniac. Le produit ainsi obtenu peut être soumis à un traitement acide visant à extraire de l'aluminium du solide.Ce traite ment peut s'effectuer en plongeant le produit dans un acide minéral ou organique fort de normalité habituellement comprise entre 0,1 et 12 N, à une température usuellement comprise entre 20 et 1500C et, de préférence, entre 80 et 1500 C, pendant un temps habituellement supérieur à 10 min utes. 2. On procède à un traitement acide, visant à extraire l'aluminium du solide. Ce traitement peut, comme en 1., être effectué en plongeant le solide dans un acide minéral ou organique fort de normalité habituellement comprise entre 0,1 et 15 N, à une température comprise entre 20 et 1200C, pendant un temps supérieur à 10 minutes. La présente invention concerne un catalyseur du type galloaluminosilicate caractérisé par la composition suivante exprimée en poids (a) 0,01 à 10 % en poids de gallium, de préférence 0,03 à 4 %, (b) 0,1 à 99,49 % d'une matrice choisie dans le groupe formé par l'alumine, la silice, la magnésie, une argile et toute combinaison d'au moins deux des composés précités et, (c) 0,5 à 99,89 % d'une zéolithe, synthétisée en milieu fluorure en l'absence de composés organiques, de formule chimique approchée généralement la suivante: MtX+y) (Si(96~(x+y))AlxC;ayOt92) (x+y)-, où M représente un cation alcalin et/ou un cation ammonium et/ou un proton, x est un nombre compris entre 0 et 13,7, y est un nombre compris entre 0 et 13,7, (x + y) est un nombre compris entre 0,19 et 13,7. La zéolithe MFI, contenue dans le catalyseur selon l'invention, a une teneur en fluor comprise entre 0,01 et 2 % en poids, de préférence 0,02 à 1 Wo en poids, le fluor étant incorporé lors de la synthèse. De plus, le diagramme de diffraction X de ladite zéolithe est conforme au tableau 1. La préparation du catalyseur selon l'invention à partir de la zéolithe MFI comprend les opérations décrites ci-après La zéolithe, partiellement ou totalement défluorée, peut être soumise telle quelle à un dépôt de gallium puis mise en forme par toutes les techniques connues de l'homme du métier. Cette mise en forme peut également intervenir avant que le dépôt de gallium ait été effectué. Dans ce cas, on procède au dépôt de gallium sur le solide mis en forme. La zéolithe MFI peut en particulier être mélangée à une matrice généralement amorphe, par exemple à une poudre humide de gel d'alumine. Le mélange est ensuite mis en forme, par exemple par extrusion au travers d'une filière. La teneur en zéolithe du support ainsi obtenu est généralement comprise entre 0,5 et 99,89 % et avantageusement comprise entre 40 et 90 % poids. La teneur en matrice du catalyseur est comprise entre 0,1 et 99,49 % et avantageusement entre environ 10 et 60 %. La mise en forme peut être réalisée avec d'autres matrices que l'alumine, telles que, par exemple la magnésie, la silice alumine, les argiles naturelles (kaolin, bentonite), et par des techniques telles que l'extrusion, le pastillage, la dragéification ou la coagulation en gouttes (oil drop). Le dépôt de gallium, sur la zéolithe MFI avant mise en forme ou bien sur le support après mise en forme, est effectué par tout procédé connu de l'homme du métier et permettant le dépôt du métal dans la zéolithe. On peut utiliser la technique d'échange cationique avec compétition où l'agent compétiteur est de préférence le nitrate d'ammonium, ou encore les techniques de dépôt de gallium sur le catalyseur par imprégnation ou par précipitation. Les solutions d'échange ou d'imprégnation du gallium peuvent être préparées à partir de composés du gallium tels que par exemple l'oxyde de gallium, le nitrate de gallium, le sulfate de gallium, des halogénures de gallium ou l'hydroxyde de gallium.Ces techniques d'échange ionique ou d'imprégnation ou de précipitation peuvent également être utilisées pour déposer le métal directement sur la poudre de zéolithe, avant son mélange éventuel avec une matrice. La teneur en gallium déposée sur le catalyseur à l'issue de ou des étapes d'échange ionique et/ou d'imprégnation ou de précipitation dépend de la teneur en fluor du solide; elle se situe entre 0,01 et 10 % en poids par rapport à l'ensemble du catalyseur, et de préférence entre 0,3 % et 7,0 % en poids. Le catalyseur, obtenu par les procédures précédentes et pouvant éventuellement subir un traitement de calcination sous air à une température généralement comprise entre 3500C et 6500 C, est mis en oeuvre pour la réaction d'aromatisation des coupes légères, par exemple du n-pentane et/ou d'un mélange C5-C7 en présence ou non d'oléfines. Cette réaction revêt un intérêt particulier car elle permet de valoriser des résidus d'opérations de raffinage (C5-C7) en des produits à plus haute valeur ajoutée (benzène, toluène, xylènes principalement) tout en contribuant à la production de quantités importantes d'hydrogène indispensable pour les procédés d'hydrotraitement par exemple. La charge contenant du n-pentane et/ou de l'isopentane et/ou des hexanes et/ou des heptanes en présence ou non d'oléfines, est mise en contact avec le catalyseur de la présente invention à une température comprise entre 4000C et 700 C, et plus particulièrement entre 42O0C et 540 C. Les exemples qui suivent précisent l'invention sans toutefois en limiter la portée. Tous les catalyseurs utilisés dans les exemples suivants renferment 20 % d'une matrice et 80 % de zéolithe. Selon une technique particulière, l'aromatisation peut être effectuée dans au moins un réacteur pouvant être mis hors circuit pour régénérer le catalyseur qu'il contient ("swing reactor" en langue anglaise). il convient que le catalyseur soit utilisé sous forme d'extrudés. En utilisant cette dernière technique, on a constaté des sélectivités en aromatiques très stables dans des périodes de marche de l'ordre de 500 heures et plus selon les conditions opératoires utilisées. EXEMPLE 1 : Synthèse de la zéolithe MFI-1 selon l'invention. Dans un autoclave de 0,5 litre en monel (alliage de cuivre et de nickel), on dissout 50,4 g de NaF (1,2 mole) à température ambiante dans 270 g d'eau (15 moles) ; à cette solution sont alors ajoutés sous agitation et successivement 74,45 g de "tixolex 28" échangé par NH4 de rapport Si/Al = 7,45 et 0,75 g de cristaux de zéolithe MFI synthétisée en milieu fluorure et non calcinée (soit environ 1,4 % en poids de la silice engagée). La composition du mélange réactionnel en termes de rapport molaire est la suivante: Si/At = 7,45; F-/Si = 1, 36; H20/Si = 17; Na+/Si = 1, 36 Le pH du mélange réactionnel est d'environ 8. Le mélange est porté à la température de 2000C et est maintenu à cette température sous agitation lente pendant 44 heures. Après cette synthèse, le solide est recueilli par filtration, lavé à l'eau distillée, séché à l'étuve à 8O0C pendant 24 heures. Le produit obtenu est cristallisé sous forme de zéolithe MFI, comme le montre le diagramme de diffraction des rayons X de sa forme ammonium (obtenue par échanges ioniques avec des cations ammonium) qui est caractéristique de la zéolithe MFI selon l'invention décrite dans la demande de brevet français n090/16529. Son rapport molaire SiO2/Al203, déterminé par analyse chimique, est de 15,1 et le volume de sa maille élémentaire est de 5,410 nm3. La teneur pondérale en fluor de sa forme ammonium est de 1,0 %. On désigne ledit solide par "zéolithe MFI-1". EXEMPLE 2: Catalyseur A utilisé conformément à l'invention. La zéolithe MFI-1 de l'exemple 1 est soumise à deux échanges ioniques successifs (avec filtration et lavage intermédiaires) dans les conditions suivantes - ïNH4NO3] = 4 N, - V/P = 5cm3/g, - T = IOO0C. On fait subir à la zéolithe MFI-1 de l'exemple I un traitement d'une durée de 4 heures avec une solution d'ammoniaque de concentration 0,2 N à la température de 1000 C, le produit est ensuite filtré et lavé à l'eau distillée, puis séché à l'étuve à 1500 C. Après traitement, on obtient un solide dont la cristallinité et le rapport Si/Al ne sont pas altérés mais dont la teneur en fluor est de 0,05 % poids. La zéolithe MFI-1 est alors soumise à un traitement de désalumination de façon à ajuster son rapport molaire Si02/Al203 à une valeur proche de 50. Pour cela, on effectue deux traitements successifs en milieu acide selon les conditions suivantes - [HNO3] = 3 N, - V/P = 5cm3/g, - T = 1000C. La zéolithe ainsi obtenue a un rapport molaire Si02/Al203 égal à 53. Le solide MFI-1 de l'exemple 1 ainsi traité, est mis en forme par extrusion avec un liant ou matrice de type aluminique à raison de 80 % en poids de zéolithe et 20 Wo en poids de liant. Le catalyseur A est préparé de la manière suivante : une alumine pseudo boehmite fournie par la société CONDEA est peptisée par ajout d'acide nitrique puis malaxée. Le catalyseur A est obtenu par mélange de cette pseudo boehmite avec la zéolithe MFI-1 ayant subi la procédure de déíluoration partielle décrite cidessus. Cette zéolithe est introduite à raison de 80 g de zéolithe pour 20 g de liant puis malaxée ; la pâte obtenue, après ajustement de sa consistance par ajout de petites quantités d'eau, est forcée au travers d'une filière de diamètre 1,4 mm, puis séchée sous flux d'air à 1200C et calcinée à 5500C pendant une heure. Le gallium est déposé sur les extrudés par échange ionique. La solution d'échange est préparée à partir de nitrate de gallium Ga(NO3)3 0,15 N. Le pH de la solution de gallium est ajustée à 2,1 avec de l'ammoniaque. La teneur en gallium atteinte après trois échanges était de 3,10 % en poids par rapport aux extrudés. EXEMPLE 3 A titre de comparaison, on prépare un catalyseur B en utilisant une zéolithe MFI synthétisée de façon classique en milieu alcalin, à savoir de CBV5020 commercialisée par la société CONTEKA. Le rapport atomique SiO2/Al203 de cette zéolithe est égal à 56, sa teneur en Na2O de 200 ppm et sa surface spécifique de 410 m2/g. Cette zéolithe est ensuite mise en forme par extrusion avec un liant aluminique à raison de 80 % en poids de zéolithe et 20 % en poids de liant, selon la technique opératoire décrite dans l'exemple 2. On introduit alors du gallium (3,10 en poids) suivant la procédure décrite dans ce même exemple 2. EXEMPLE 4 Les catalyseurs A et B ont été utilisés pour la réaction d'aromatisation d'une coupe paraffinique C5-C6 dont la composition pondérale était celle indiquée dans le tableau 2. TABLEAU 2 Paraffines Naphtènes Aromatiques Totaux C4 0,06 ; - 0,06 C5 89,71 3,76 - 93,47 C6 5,33 0,86 0,06 6,25 C7 0,11 - 0,05 0,16 C8 - - 0,04 0,04 C9 0,01 7 - 0,01 Total 95,22 4,62 0,15 99,99 Les conditions opératoires étaient les suivantes Température: 4800 C, Pression: 2,5 bars relatifs, e Débit horaire de charge liquide égal à 2 fois le poids du catalyseur. A la sortie du réacteur, les sélectivités massiques en produits (hors charge) étaient celles indiquées dans le tableau 3 TABLEAU 3 Catalyseur A B Hydrogène 1,7 1,6 Méthane 6,1 6,3 Composés parafliniques et oléfiniques à moins de 4 atomes de carbone 41,3 44,5 Composés paraffiniques et oléfiniques à 4 et plus de 4 atomes de carbone 10,2 9,0 Benzène + Toluène + Xylènes + Ethylbenzène 33,6 32,1 Aromatiques c9 7,1 6,5 Taux de conversion de la coupe paraffinique (C5-C6) 96,2% 95,0 On peut constater la supériorité des catalyseurs utilisés selon l'invention, à base de zéolithe de type MFI synthétisée en milieu fluoré en l'absence de composés organiques. En effet, l'activité du catalyseur A selon l'invention ainsi que la sélectivité en aromatiques, et surtout en benzène, toluène et xylènes, du catalyseur A selon l'invention sont nettement meilleures. REVENDICATIONS 1. Utilisation pour l'aromatisation d'une coupe légère comprenant des hy drocarbures dont le nombre d'atomes de carbone par molécule est compris entre 5 et 7 d'un catalyseur renfermant en poids (a) 0,01 à 10 % de gallium, (b) 0,1 à 99,49 Wo d'une matrice choisie dans le groupe formé par l'alumine, la silice, la magnésie, une argile et toute combinaison d'au moins deux des composés précités, (c) 0,5 à 99,89 % d'une zéolithe MFI, synthétisée en milieu fluorure en l'absence de composés organiques, de formule générale approchée généralement la suivante Mtx+y) (Si(96 (x+y)) AlxGayOi92) (x+y)-, où M représente un élément choisi dans le groupe formé par les cations alcalins, NH4 et H+, x est un nombre compris entre 0 et 13,7, y est un nombre compris entre 0 et 13,7, (x + y) est un nombre compris entre 0,19 et 13,7, ladite zéolithe ayant une teneur en fluor comprise entre 0,01 et 2 % en poids, et ladite zéolithe étant car actérisée par un diagramme de diffraction X conforme au tableau 1. 2. Utilisation selon la revendication 1 d'un catalyseur renfermant 0,03 à 4 % de gallium en poids. 3. Utilisation selon l'une des revendications 1 et 2 d'un catalyseur dans lequel ladite zéolithe a une teneur en fluor comprise entre 0,02 et 1 % en poids. 4. Utilisation selon l'une des revendications 1 à 3 d'un catalyseur dans lequel ladite matrice est une alumine.